(57)【要約】【課題】回路露出フィルムへのＣＬフィルム接着時において、離型性を向上させる（特に離型フィルムとＣＬ接着剤との過度の密着による剥離不良を低減する）とともに、従前の離型フィルム同様に良好な埋め込み性得ることができる離型フィルムを提供すること。【解決手段】少なくともポリブチレンテレフタレート単独重合体（Ａ）と、ポリブチレンテレフタレート成分とポリテトラメチレングリコール成分との共重合体（Ｂ）とを含有する離型層を備える離型フィルム。【選択図】図１
2015134922.tif 000002
【特許請求の範囲】
【請求項１】
少なくともポリブチレンテレフタレート単独重合体（Ａ）と、ポリブチレンテレフタレート成分とポリテトラメチレングリコール成分との共重合体（Ｂ）とを含有する離型層を備える離型フィルム。 
【請求項２】
前記離型層中における前記ポリブチレンテレフタレート単独重合体（Ａ）と、前記共重合体（Ｂ）との重量比率（Ａ／Ｂ）がＡ／Ｂ＝８０／２０〜２５／７５である請求項１記載の離型フィルム。
【請求項３】
前記共重合体（Ｂ）中のポリブチレンテレフタレートとポリテトラメチレングリコールとの共重合比率（ＰＢＴ／ＰＴＭＧ）がＰＢＴ／ＰＴＭＧ＝８０／２０〜９０／１０である請求項１または２に記載の離型フィルム。
【請求項４】
更にクッション層を有する請求項１乃至３のいずれか１項に記載の離型フィルム。
【請求項５】
前記離型層の厚さが１５μm以下である請求項４記載の離型フィルム。
【発明の詳細な説明】
【技術分野】
【０００１】
本発明は、離型フィルムに関する。
【背景技術】
【０００２】
過去に「ポリブチレンテレフタレート樹脂から成る離型層を備える離型フィルム（以下「ＰＢＴ離型フィルム」と称する）」が提案されている（例えば、国際公開第０５／０３０４６６号パンフレット等参照）。このような離型フィルムは、例えば、回路が露出したフレキシブルフィルム（以下「回路露出フィルム」と称する）に接着剤（以下ＣＬ接着剤という）を介してカバーレイフィルム（以下「ＣＬフィルム」と称する）を加熱プレスにより接着してフレキシブルプリント回路基板（以下「ＦＰＣ」と称する）を作製する際に用いられる。そして、このような離型フィルムは、回路露出フィルムへのＣＬフィルムの接着時において、離型層の、回路露出フィルム、ＣＬフィルムおよびＣＬ接着剤への過度の密着、および離型層同士の融着を防ぎつつ、比較的良好な埋め込み性（ＣＬフィルムに覆われない回路パターン部分（凹凸部分）へのフィット性）を示し、回路露出フィルムとＣＬフィルムとの間の接着剤がその回路パターン部分へシミ出す量を許容範囲内に止めることができる。
【先行技術文献】
【特許文献】
【０００３】
【特許文献１】国際公開第０５／０３０４６６号パンフレット
【発明の概要】
【発明が解決しようとする課題】
【０００４】
ところで、このようなＦＰＣ製造分野では、さらに離型性並びに埋め込み性に優れた離型フィルムが待ち望まれている。
【０００５】
本発明の課題は、回路露出フィルムへのＣＬフィルム接着時において、離型性を向上させる（特に離型フィルムとＣＬ接着剤との過度の密着による剥離不良を低減する）とともに、従前の離型フィルム同様に良好な埋め込み性得ることができる離型フィルムを提供することにある。
【課題を解決するための手段】
【０００６】
（１）
本発明の離型フィルムは、少なくとも片側の表面層として離型層を備える。なお、この離型フィルムは、離型層のみから形成されてもかまわない。離型層は、ポリブチレンテレフタレート単独重合体（Ａ）と、ポリブチレンテレフタレートとポリテトラメチレングリコールとの共重合体（Ｂ）とを含有する。
【０００７】
本発明の離型フィルムは、離型層にポリブチレンテレフタレート単独重合体（Ａ）と、ポリブチレンテレフタレートとポリテトラメチレングリコールとの共重合体（Ｂ）とを併用することで、従前の離型フィルム同様にＣＬフィルムの接着剤がその回路パターン部分へシミ出す量を低減できると共に、ＣＬ接着剤との過度の密着を抑制し容さらなる離型性の向上が可能となる。 
【０００８】
（２）
本発明の離型フィルムは、前記離型層中における前記ポリブチレンテレフタレート単独重合体（Ａ）と、前記共重合体（Ｂ）との重量比率（Ａ／Ｂ）がＡ／Ｂ＝８０／２０〜２５／７５であることが好ましい。
【０００９】
（３）本発明の離型フィルムは、前記共重合体（Ｂ）中のポリブチレンテレフタレートと  ポリテトラメチレングリコールとの共重合比率（ＰＢＴ／ＰＴＭＧ）がＰＢＴ／ＰＴＭＧ＝８０／２０〜９０／１０であることが好ましい。
【００１０】
本発明の離型フィルムは、更にクッション層を有することが好ましい。
【００１１】
本発明の離型フィルムは、離型層の厚さが１５μｍ以下であることが好ましい。
【図面の簡単な説明】
【００１２】
【図１】本発明の実施の形態に係る積層フィルムの一例を示す概略断面図である。
【図２】変形例（Ａ）に係る積層フィルムの一例を示す概略断面図である。
【図３】本発明の実施の形態に係る積層フィルムの製造装置の一例を示す図である。
【図４】本発明の実施の形態に係る積層フィルムの使用方法の一例を示す図である。
【図５】本発明の実施の形態に係る積層フィルムを使用してＣＬフィルムを回路パターンの凹凸部に密着させるときの加熱プレスの加熱パターンの一例を示す図である。
【発明を実施するための形態】
【００１３】
図１に示されるように、本発明の実施の形態に係る積層フィルム１００は、主に、離型層１１０およびクッション層１２０から構成される。なお、本実施の形態において、積層フィルム１００の厚みは２５μｍ以上３００μｍ以下であることが好ましい。
以下、これらの層それぞれについて詳述する。
【００１４】
＜積層フィルムの構成層の詳細＞
【００１５】
１．離型層
離型層１１０は、ポリブチレンテレフタレート単独重合体（Ａ）と、ポリブチレンテレフタレート成分とポリテトラメチレングリコール成分との共重合体（Ｂ）とを含有する樹脂から形成される。
【００１６】
離型層中における前記単独重合体（Ａ）と前記共重合体（Ｂ）との重量比率（Ａ／Ｂ）は、Ａ／Ｂ＝９０／１０〜１０／９０であることが好ましく、更には、Ａ／Ｂ＝８０／２０〜２０／８０であることが好ましい。前記単独重合体（Ａ）の重量比率を前記範囲下限値よりも小さくした場合、ＣＬ接着剤との密着が過度に強くなり、離型性が低下する。また共重合体（Ｂ）の重量比率を範囲下限値より小さくした場合、ＣＬ接着剤のシミダシ量が悪化する。
【００１７】
更に離型層に含有される前記共重合体（Ｂ）中のポリブチレンテレフタレート成分とポリテトラメチレングリコール成分との重量比は（ＰＢＴ／ＰＴＭＧ）はＰＢＴ／ＰＴＭＧ＝９０／１０〜８０／２０が好ましい。ポリブチレンテレフタレート成分の重量比を前記上限値より大きくとすることによりＣＬ接着剤のシミダシ量が悪化する原因となり、一方、ポリテトラメチレングリコール成分を前記上限値より大きくすることによりＣＬ接着剤との密着性悪化の原因となる。
【００１８】
離型層形成樹脂に含有することができる樹脂成分としては、前記単独重合体（Ａ）および前記共重合体（Ｂ）以外のものとしては、例えば、エラストマー樹脂や、ポリオレフィン系樹脂、ポリスチレン系樹脂、ポリエステル系樹脂、ポリアミド系樹脂、ポリフェニレンエーテル、ポリフェニレンサルファイド樹脂（ＰＰＳ）等が挙げられる。なお、これらの樹脂は単独で、または、二種以上を組み合わせて用いることができる。
【００１９】
なお、エラストマー樹脂としては、例えば、天然ゴム、ポリブタジエン、ポリイソプレン、ポリイソブチレン、ネオプレン、ポリスルフィドゴム、チオコールゴム、アクリルゴム、ウレタンゴム、シリコーンゴム、エピクロロヒドリンゴム、スチレン−ブタジエンブロック共重合体（ＳＢＲ）、水素添加スチレン−ブタジエンブロック共重合体（ＳＥＢ）、スチレン−ブタジエン−スチレンブロック共重合体（ＳＢＳ）、水素添加スチレン−ブタジエン−スチレンブロック共重合体（ＳＥＢＳ）、スチレン−イソプレンブロック共重合体（ＳＩＲ）、水素添加スチレン−イソプレンブロック共重合体（ＳＥＰ）、スチレン−イソプレン−スチレンブロック共重合体（ＳＩＳ）、水素添加スチレン−イソプレン−スチレンブロック共重合体（ＳＥＰＳ）、またはエチレンプロピレンゴム（ＥＰＭ）、エチレンプロピレンジエンゴム（ＥＰＤＭ）、直鎖状低密度ポリエチレン系エラストマー等のオレフィン系ゴム、もしくはブタジエン−アクリロニトリル−スチレン−コアシェルゴム（ＡＢＳ）、メチルメタアクリレート−ブタジエン−スチレン−コアシェルゴム（ＭＢＳ）、メチルメタアクリレート−ブチルアクリレート−スチレン−コアシェルゴム（ＭＡＳ）、オクチルアクリレート−ブタジエン−スチレン−コアシェルゴム（ＭＡＢＳ）、アルキルアクリレート−ブタジエン−アクリロニトリル−スチレン−コアシェルゴム（ＡＡＢＳ）、ブタジエン−スチレン−コアシェルゴム（ＳＢＲ）、メチルメタアクリレート−ブチルアクリレート−シロキサン等のシロキサン含有コアシェルゴム等のコアシェルタイプの粒子状弾性体、またはこれらを変性したゴム等が挙げられる。
【００２０】
ポリオレフィン系樹脂としては、例えば、直鎖状高密度ポリエチレン、直鎖状低密度ポリエチレン、高圧法低密度ポリエチレン、アイソタクチックポリプロピレン、シンジオタクチックポリプロピレン、ブロックポリプロピレン、ランダムポリプロピレン、ポリブテン、１，２−ポリブタジエン、４−メチルペンテン、環状ポリオレフィン及びこれらの共重合体（例えば、エチレン−メタアクリル酸メチル共重合体等）等が挙げられる。
【００２１】
ポリスチレン系樹脂としては、例えば、アタクチックポリスチレン、アイソタクチックポリスチレン、高耐衝撃ポリスチレン（ＨＩＰＳ）、アクリロニトリル−ブタジエン−スチレン共重合体（ＡＢＳ）、アクリロニトリル−スチレン共重合体（ＡＳ）、スチレンーメタアクリル酸共重合体、スチレンーメタアクリル酸・アルキルエステル共重合体、スチレンーメタアクリル酸・グリシジルエステル共重合体、スチレンーアクリル酸共重合体、スチレンーアクリル酸・アルキルエステル共重合体、スチレンーマレイン酸共重合体、スチレンーフマル酸共重合体等が挙げられる。
【００２２】
ポリエステル系樹脂としては、例えば、ポリカーボネート、ポリエチレンテレフタレート、ポリブチレンテレフタレート等が挙げられる。
【００２３】
ポリアミド系樹脂としては、例えば、ナイロン（登録商標）６、ナイロン（登録商標）６，６等が挙げられる。
【００２４】
（３）その他
離型性形成樹脂には、各種の添加剤、例えば、アンチブロッキング剤、酸化防止剤、核剤、帯電防止剤、プロセスオイル、可塑剤、離型剤、難燃剤、難燃助剤、顔料等が配合されてもかまわない。
【００２５】
なお、アンチブロッキング剤としては、以下のような無機粒子または有機粒子が挙げられる。無機粒子としては、ＩＡ族、IIＡ族、IVＡ族、VIＡ族、VIIＡ族、VIIIＡ族、ＩＢ族、IIＢ族、IIIＢ族、IVＢ族元素の酸化物、水酸化物、硫化物、窒素化物、ハロゲン化物、炭酸塩、硫酸塩、酢酸塩、燐酸塩、亜燐酸塩、有機カルボン酸塩、珪酸塩、チタン酸塩、硼酸塩及びそれらの含水化合物、並びにそれらを中心とする複合化合物及び天然鉱物粒子が挙げられる。
【００２６】
このような無機粒子の具体的な例としては、フッ化リチウム、ホウ砂（ホウ酸ナトリウム含水塩）等のＩＡ族元素化合物；炭酸マグネシウム、リン酸マグネシウム、酸化マグネシウム（マグネシア）、塩化マグネシウム、酢酸マグネシウム、フッ化マグネシウム、チタン酸マグネシウム、ケイ酸マグネシウム、ケイ酸マグネシウム含水塩（タルク）、炭酸カルシウム、リン酸カルシウム、亜リン酸カルシウム、硫酸カルシウム（石膏）、酢酸カルシウム、テレフタル酸カルシウム、水酸化カルシウム、ケイ酸カルシウム、フッ化カルシウム、チタン酸カルシウム、チタン酸ストロンチウム、炭酸バリウム、リン酸バリウム、硫酸バリウム、亜硫酸バリウム等のIIＡ族元素化合物；二酸化チタン（チタニア）、一酸化チタン、窒化チタン、二酸化ジルコニウム（ジルコニア）、一酸化ジルコニウム等のIVＡ族元素化合物；二酸化モリブデン、三酸化モリブデン、硫化モリブデン等のVIＡ族元素化合物；塩化マンガン、酢酸マンガン等のVIIＡ族元素化合物；塩化コバルト、酢酸コバルト等のVIII族元素化合物；ヨウ化第一銅等のＩＢ族元素化合物；酸化亜鉛、酢酸亜鉛等のIIＢ族元素化合物；酸化アルミニウム（アルミナ）、水酸化アルミニウム、フッ化アルミニウム、アルミナシリケート（ケイ酸アルミナ、カオリン、カオリナイト）等のIIIＢ族元素化合物；酸化ケイ素（シリカ、シリカゲル）、石墨、カーボン、グラファイト、ガラス等のIVＢ族元素化合物；カーナル石、カイナイト、雲母（マイカ、キンウンモ）、バイロース鉱等の天然鉱物の粒子が挙げられる。
【００２７】
有機粒子としては、フッ素樹脂、メラミン系樹脂、スチレン−ジビニルベンゼン共重合体、アクリル系レジンシリコーン及びそれらの架橋体が挙げられる。
【００２８】
上述の無機粒子や有機粒子の平均粒径は０．１〜１０μｍであるのが好ましく、添加量は０.０１〜１５重量％であるのが好ましい。
【００２９】
なお、これらのアンチブロッキング剤は単独で又は二種以上を組み合わせて用いることができる。
【００３０】
酸化防止剤としては、リン系酸化防止剤、フェノール系酸化防止剤、イオウ系酸化防止剤、２−［（１−ヒドロキシ−３，５−ジ−ｔ−ペンチルフェニル）エチル］−４，６−ジ−ｔ−ペンチルフェニルアクリレートなどが挙げられる。なお、これらの酸化防止剤は単独で、または、二種以上を組み合わせて用いることができる。
【００３１】
核剤としては、アルミニウムジ（ｐ−ｔ−ブチルベンゾエート）等のカルボン酸の金属塩、メチレンビス（２，４−ジ−ｔ−ブチルフェノール）アシッドホスフェートナトリウム等のリン酸の金属塩、タルク、フタロシアニン誘導体等が挙げられる。なお、これらの核剤は単独で、または、二種以上を組み合わせて用いることができる。
【００３２】
可塑剤としては、ポリエチレングリコール、ポリアミドオリゴマー、エチレンビスステアロアマイド、フタル酸エステル、ポリスチレンオリゴマー、ポリエチレンワックス、シリコーンオイル等が挙げられる。なお、これらの可塑剤は、単独で、または、二種以上を組み合わせて用いることができる。
【００３３】
離型剤としては、ポリエチレンワックス、シリコーンオイル、長鎖カルボン酸、長鎖カルボン酸金属塩等が挙げられる。なお、これらの離型剤は単独で、または、二種以上を組み合わせて用いることができる。
【００３４】
プロセスオイルとしては、パラフィン系オイル、ナフテン系オイル、アロマ系オイルが挙げられる。なお、これらの中でもｎ−ｄ−Ｍ法で算出されるパラフィン（直鎖）に関わる炭素数の全炭素数に対する百分率が６０％Ｃｐ以上のパラフィン系オイルが好ましい。
【００３５】
プロセスオイルの粘度は、４０℃での動粘度が１５〜６００ｃｓであるのが好ましく、１５〜５００ｃｓであるのがさらに好ましい。また、プロセスオイルの添加量は、離型性形成樹脂１００重量部に対して０.０１〜１.５重量部であるのが好ましく、０.０５〜１.４重量部であるのがより好ましく、０.１〜１．３重量部であるのがさらに好ましい。なお、これらのプロセスオイルは、単独で、または、二種以上を組み合わせて用いることができる。
【００３６】
２．クッション層
本発明の離型フィルムは、クッション層を備えることにより、更に被着体との密着を好適なものとすることができる。クッション層には、クッション性を示す適度な柔軟性を有するものであれば公知の樹脂を用いることができる。具体的な例としては、エチレン−メタクリル酸メチル共重合体、直鎖状高密度ポリエチレン、直鎖状低密度ポリエチレン、高圧法低密度ポリエチレン、アイソタクチックポリプロピレン、シンジオタクチックポリプロピレン、ブロックポリプロピレン、ランダムポリプロピレン、ポリブテン、１，２−ポリブタジエン、４−メチルペンテン、環状ポリオレフィン及びこれらの共重合体等が挙げられる。この中でもクッション性を向上させるという観点からは、エチレン−メタクリル酸メチル共重合体を用いることが好ましい。また、本実施の形態において、被着体とのより好適な密着性を得るためクッション層１２０の厚みは離型層１１０の厚みの３倍以上であるのが好ましく、５倍以上であるのがより好ましく、８倍以上であるのがさらに好ましい。本実施の形態において、離型層１１０とクッション層１２０との接着性が良好でない場合、それらの層の間にアンカー層やプライマー層（接着層）を介在させてもかまわない。
【００３７】
なお、このクッション層形成樹脂には、必要に応じて、本発明の趣旨を損ねない範囲で、その他、上述のエラストマー樹脂や添加剤が配合されてもかまわない。
【００３８】
本発明の離型フィルムを離型層のみから構成される単層フィルムとする場合は、その厚みは、離型性と埋め込み性を両立させるという観点からは、１０μｍ以上２００μｍ以下とすることが好ましい。
【００３９】
上述のようにクッション層を設ける場合、離型層の厚みは、０μｍ超１５μｍ以下とすること好ましく、１０μｍ以下とすることが特に好ましい。前記上限値以下とすることにより埋め込み性を向上させることができる。
【００４０】
＜積層フィルムの製造方法＞
本実施の形態に係る積層フィルム１００は、共押出法や押出ラミネート法等の方法で製造することができる。
【００４１】
共押出法では、フィードブロック、マルチマニホールドダイを使用して離型層１１０とクッション層１２０とを同時に押し出すことにより積層フィルム１００を製造する。なお、共押出法では、ダイス２１０を通過した融解物Ｍは、図３に示されるように、第１ロール２３０に誘導され、第１ロール２３０から脱離するまでの間に第１ロール２３０により冷却され、積層フィルム１００となる。その後、その積層フィルム１００は、第２ロール２４０によりフィルム送り方向（図３の矢印参照）下流側に送られ、最終的に巻取ロール（図示せず）に巻き取られる。なお、このとき、第１ロール２３０の温度は３０〜１００℃であるのが好ましく、第１ロール２３０に対する第２ロール２４０の周速比は０．９９０〜０．９９８であるのが好ましい。なお、必要に応じて、第１ロール近傍にタッチロールを配設してもかまわない。
【００４２】
押出しラミネート法では、押出機シリンダーの温度を２２５〜２５０℃に設定して離型層１１０を押出し、その離型層１１０をクッション層１２０と合流させることにより離型性１１０とクッション層１２０とを積層して積層フィルム１００を製造する。なお、押出しラミネート法では、ダイス２１０を通過した離型層形成樹脂の融解物Ｍは、図３に示されるように、第１ロール２３０に誘導され、第１ロール２３０から脱離するまでの間に第１ロール２３０により冷却されて離型層フィルムＦとなる。その後、その離型層フィルムＦは、第２ロール２４０によりフィルム送り方向（図３の矢印参照）下流側に送られる。そして、フィルム送り方向下流側に送られた離型層フィルムＦに、クッション層１２０を形成する樹脂ブレンド物の溶融物（図示せず）が合流させられて離型層フィルムＦと一体化され、積層フィルム１００が製造される。なお、このようにして製造された積層フィルム１００は、さらにフィルム送り方向下流側に設けられる巻取ロール（図示せず）に巻き取られる。なお、このときも、第１ロール２３０の温度は３０〜１００℃であるのが好ましく、第１ロール２３０に対する第２ロール２４０の周速比は０．９９０〜０．９９８であるのが好ましい。なお、必要に応じて、第１ロール近傍にタッチロールを配設してもかまわない。
【００４３】
＜積層フィルムの使用の一例＞
本発明の実施の形態に係る積層フィルム１００は、回路露出フィルムへのＣＬフィルム接着時にＣＬフィルムを回路パターンの凹凸部に密着させるためにＣＬフィルムを包むように配置され、回路露出フィルム及びＣＬフィルムと共にプレス装置により加圧される。具体的には、積層フィルム１００は、図４に示されるように、回路露出フィルムとＣＬフィルムとが接着剤により仮止めされたもの３４０を、離型層１１０が対向するように挟み込んだ後、テフロン（登録商標）シート３３０、ゴムクッション３２０及びステンレス板３１０で順次挟み込まれ、熱盤３００でプレスされる（図４の白抜矢印参照）。なお、その熱盤３００による加熱方法としては、図５に示される通りである。つまり、熱盤３００は、加圧を開始してから１５分で常温から１７０℃まで昇温された後、３５分間その温度に維持される。その後、熱盤３００は、５０分かけて１７０℃から常温まで冷却される。なお、熱盤３００による加圧は、０分の時点で開始され、１００分の時点で開放される。なお、このときのプレス圧力は、５〜１５ＭＰａで適宜調節される。
【００４４】
＜変形例＞
（Ａ）
先の実施の形態では、クッション層１２０の片側にのみ離型層１１０が設けられる積層フィルム１００が紹介されたが、図２に示されるように、クッション層１２０の両側に離型層１１０ａ，１１０ｂが設けられる積層フィルム１１０Ａも本発明の一実施の形態に含まれる。なお、以下、符号１１０ａの離型層を「第１離型層」と称し、符号１１０ｂの離型層を「第２離型層」と称する。
【００４５】
第１離型層１１０ａは、先の実施の形態に係る離型層１１０と同一の構造を有する。その一方、第２離型層１１０ｂは、第１離型層１１０ａと同一の構造を有していてもよいし、第１離型層１１０ａと異なる構造を有していてもよい。後者の場合、第２離型層１１０ｂは、例えば、ポリプロピレン樹脂や、ポリメチルペンテン樹脂、メチルペンテン−αオレフィン共重合体、シンジオタクチック構造を有するポリスチレン系樹脂を主成分とする樹脂から形成される。なお、ポリメチルペンテン樹脂やメチルペンテン−αオレフィン共重合体は、三井化学（株）から商品名ＴＰＸ（登録商標）として市販されている。また、シンジオタクチック構造を有するポリスチレン系樹脂は、出光興産（株）製から商品名ザレック（登録商標）として市販されている。かかる場合、第２離型層１１０ｂとクッション層１２０と接着力が低下するおそれがあるが、そのような場合には、第２離型層１１０ｂとクッション層１２０との間にアンカー層やプライマー層（接着層）を介在させてもかまわない。なお、第２離型層１１０ｂがポリプロピレン樹脂を主成分とする樹脂から形成される場合、上記クッション層と第２離型層１１０ｂとの接着性が良好であるため、それらの層の間にアンカー層やプライマー層（接着層）を介在させる必要はない。
【００４６】
（Ｂ）
先の実施の形態に係る積層フィルムの使用の一例では、積層フィルム１００と熱盤３００との間にテフロン（登録商標）シート３３０、ゴムクッション３２０及びステンレス板３１０で順次挟み込まれていたが、テフロン（登録商標）シート３３０、ゴムクッション３２０及びステンレス板３１０は省かれてもかまわない。
【００４７】
＜実施例＞
以下、実施例を示して本発明をより詳細に説明する。
【実施例１】
【００４８】
１．積層フィルムの製造
【００４９】
（１）第１離型層の原料
第１離型層には以下の原料を表１に示す重量比で含む樹脂組成物を用いた。
ポリブチレンテレフタレート単独重合体：
三菱エンジニアリングプラスチック株式会社製ノバデュラン５０２０
ポリブチレンテレフタレート成分とポリテトラメチレングリコール成分との共重合体：
三菱エンジニアリングプラスチック株式会社製ノバデュラン５５０５Ｓ
（共重合比：ＰＢＴ成分／ＰＴＭＧ成分＝９０／１０）
【００５０】
（２）クッション層の原料
クッション層の原料としては、エチレン−メタアクリル酸メチル共重合体（メタアクリル酸メチル誘導単位含有量：５重量％）（住友化学（株）製のアクリフト（登録商標）ＷＤ１０６）を用いた。 
【００５１】
（３）第２離型層の原料
第２離型層の原料として、ポリプロピレン（住友化学（株）製のノーブレンＦＳ２０１１ＤＧ２）を用いた。
【００５２】
（４）接着層
第１離型層とクッション層とを接着する接着層を形成する樹脂として、変性ポリエチレン（三菱化学（株）製のモディック（登録商標）Ｆ５１５Ａ）を用いた。
【００５３】
（５）積層フィルムの作製
共押出法を利用して、クッション層の表裏に第１離型層および第２離型層を有する積層フィルム（図２参照）を作製した。
【００５４】
なお、具体的には、フィードブロック、マルチマニホールドダイを使用してポリブチレンテレフタレート／ポリテトラメチレングリコールブロック共重合体、変性ポリエチレン、エチレン−メタアクリル酸メチル共重合体およびポリプロピレンを同時に押し出して積層フィルムを作製した。なお、この際、図３に示される装置を用いたが、第１ロール２３０の温度は６０℃であり、第１ロール２３０に対する第２ロール２４０の周速比は１であった。
【００５５】
この積層フィルムの第１離型層の厚みは１２μｍであり、接着層の厚みは１０μｍであり、クッション層の厚みは８８μｍであり、第２離型層の厚みは１０μｍであった。
【００５６】
２．ＣＬフィルム接着試験
実際に、ＣＬフィルムが接着剤を介して仮止めされた回路露出フィルムを、第１離型層が回路露出フィルムに対向するように上記積層フィルムで両側から包み込み、熱盤プレスにより図５に示される加熱パターンで加熱プレスした。その結果、回路露出フィルムとＣＬフィルムとの間の接着剤が回路パターンへシミ出した量は、８０μｍ未満であった。また、積層フィルムは回路露出フィルムから容易に剥離することが可能であり、加熱プレス後の積層フィルムの剥離不良（回路上へのフィルム残り、トラレ）発生率は、１．０％未満であった。
【００５７】
３．ＣＬ接着剤からの剥離試験
第一離型層を、ポリイミドフィルム上に形成されたＣＬ接着剤層面に直接貼り合わせ、１７０℃、４ＭＰａ、１０分間のプレス処理を行なった。その後、貼り合わせたフィルム同士を剥離することにより、第１離型層とＣＬ接着剤が容易に剥離できるかどうかを確認した。結果、容易に剥離可能であり、離型フィルムのトラレも発生しなかった。
【実施例２】
【００５８】
離型層に用いられる樹脂組成物中の樹脂重量比を表１に示されるものとした以外は、
は実施例１と同様にして積層フィルムを作製し、その積層フィルムに対して実施例１と同様の評価を行った。
【００５９】
回路露出フィルムとＣＬフィルムとの間の接着剤が回路パターンへシミ出した量は、８０μｍ未満であった。また、加熱プレス後の積層フィルムは回路露出フィルムから容易に剥離することが可能であり、積層フィルムの剥離不良発生率は、１．０％未満であった。ＣＬ接着剤からの剥離試験については、容易に剥離可能であり、離型フィルムのトラレも発生しなかった。
【実施例３】
【００６０】
離型層に用いられる樹脂組成物中の樹脂重量比を表１に示されるものとした以外は、以外は実施例１と同様にして積層フィルムを作製し、その積層フィルムに対して実施例１と同様の評価を行った。
【００６１】
回路露出フィルムとＣＬフィルムとの間の接着剤が回路パターンへシミ出した量は、８０μｍ未満であった。また、積層フィルムは回路露出フィルムから容易に剥離することが可能であり、加熱プレス後の積層フィルムの剥離不良発生率は、１．０％未満であった。ＣＬ接着剤からの剥離試験については、容易に剥離可能でありトラレも発生しなかった。
【実施例４】
【００６２】
離型層に用いられる樹脂組成物中の樹脂重量比を表１に示されるものとした以外は、以外は実施例１と同様にして積層フィルムを作製し、その積層フィルムに対して実施例１と同様の評価を行った。
【００６３】
回路露出フィルムとＣＬフィルムとの間の接着剤が回路パターンへシミ出した量は、８０μｍ未満であり、従前のＰＢＴ離型フィルム（比較例１参照）よりも優れていた（表１参照）。また、積層フィルムは回路露出フィルムから容易に剥離することが可能であり、加熱プレス後の積層フィルムの剥離不良発生率は、１．０％未満であり、従前のＰＢＴ離型フィルムと同様に良好であった（表１参照）。ＣＬ接着剤からの剥離試験については、容易に剥離可能でトラレも発生しなかった。
（比較例１）
【００６４】
第１離型層の原料として、ポリブチレンテレフタレート単独重合体（三菱エンジニアリングプラスチックス（株）社製、ノバデュラン５０２０）のみを使用した以外は実施例１と同様にして積層フィルムを作製し、その積層フィルムの評価を行った。
【００６５】
回路露出フィルムとＣＬフィルムとの間の接着剤が回路パターンへシミ出した量は、１００μｍ以上であった（表１参照）。なお積層フィルムは回路露出フィルムから容易に剥離することが可能であり、加熱プレス後の積層フィルムの剥離不良発生率は、１．０％未満であった（表１参照）。ＣＬ接着剤からの剥離試験については、容易に剥離しトラレも発生しなかった。
（比較例２）
【００６６】
第１離型層の原料として、ポリブチレンテレフタレート成分とポリテトラメチレングリコール成分との共重合体（三菱エンジニアリングプラスチック株式会社製ノバデュラン５５０５Ｓ、共重合比：ＰＢＴ成分／ＰＴＭＧ成分＝９０／１０）
のみを用いた以外は実施例１と同様にして積層フィルムを作製し、その積層フィルムの評価を行った。
【００６７】
回路露出フィルムとＣＬフィルムとの間の接着剤が回路パターンへシミ出した量は、８０μｍ以下であった（表１参照）。加熱プレス後の積層フィルムの剥離不良発生率は、１．０％未満であった（表１参照）。しかしながら、ＣＬ接着剤からは容易に剥離することはできずトラレが発生した
【００６８】
【表１】
2015134922.tif 000003
【００６９】
なお、表１中、「ホモＰＢＴ」はポリブチレンテレフタレート単独重合体、「共重合ＰＢＴ」はポリブチレンテレフタレート成分とポリテトラメチレングリコール成分との共重合体を示す。
【産業上の利用可能性】
【００７０】
本発明に係る離型フィルムは、従前のＰＢＴ離型フィルムと同様に離型層の回路露出フィルム及びＣＬフィルムへの密着や、ＣＬ接着剤、離型層同士の密着を防ぐことができると共に、回路露出フィルムとＣＬフィルムとの間の接着剤がその回路パターン部分へシミ出す量を、従前のＰＢＴ離型フィルムよりも低減することができるという特徴を有し、加圧プレスによる回路露出フィルムへのＣＬフィルム接着時にＣＬフィルムを回路パターンの凹凸部に密着させるためにカバーレイフィルムを包むように用いられる離型フィルムとして特に有用である。
【００７１】
離型フィルムとしては他に（１）積層板製造時に用いられるもの、（２）先端複合材料製品製造時に用いられるもの、（３）スポーツ・レジャー用品製造時に用いられるものが知られているが、本発明に係る離型フィルムは、これらの離型フィルムとしても有用である。なお、積層板製造時に用いられる離型フィルムとは、多層プリント基板を製造する際のプレス成形において、プリント基板とセパレータープレート又は他のプリント基板との間の接着を防止するためにそれらの間に介在させるフィルムである。先端複合材料製品製造時に用いられる離型フィルムとは、例えば、ガラスクロス，炭素繊維又はアラミド繊維とエポキシ樹脂からなるプリプレグを硬化させて種々の製品を製造する際に用いられるフィルムである。スポーツ・レジャー用品製造時に用いられる離型フィルムとは、例えば、釣り竿、ゴルフクラブのシャフト、ウィンドサーフィンのポール等の製造において、プリプレグを円筒状に巻いてオートクレーブ中で硬化させる際にそのプリプレグの上に巻かれるフィルムである。
【００７２】
この離型フィルムは、その他、粘着テープ、両面テープ、マスキングテープ、ラベル、シール、ステッカー、皮膚貼付用湿布剤等の剥離フィルムとしても有用である。
【００７３】
この離型フィルムは、プリント回路基板やセラミックス電子部品、熱硬化性樹脂製品、化粧板等の製造時に用いられる工程フィルムとしても有用である。なお、ここにいう工程フィルムとは、プリント基板やセラミックス電子部品、熱硬化性樹脂製品、化粧板等を製造する時、金属板同士や樹脂同士が接着してしまわないように、成形工程時に金属板同士の間や樹脂同士の間に挟み込まれるフィルムをいい、特に積層板製造時、フレキシブルプリント基板製造時、先端複合材料製品製造時、スポーツ・レジャー用品製造時に好適に用いられるものである。
この離型フィルムは、包装フィルムしても有用である。
【符号の説明】
【００７４】
１００，１００Ａ 積層フィルム（離型フィルム）
１１０ 離型層
１１０ａ 第１離型層（離型層）
１１０ｂ 第２離型層（離型層）
１２０ クッション層
２１０ ダイス
２３０ 第１ロール
２４０ 第２ロール
３００ 熱盤
３１０ ステンレス板
３２０ ゴムクッション
３３０ テフロン（登録商標）シート
３４０ 回路露出フィルムとＣＬフィルムとが接着剤により仮止めされたもの
【図１】
2015134922.tif 000004
【図２】
2015134922.tif 000005
【図３】
2015134922.tif 000006
【図４】
2015134922.tif 000007
【図５】
2015134922.tif 000008
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
少なくともポリブチレンテレフタレート単独重合体（Ａ）と、ポリブチレンテレフタレート成分とポリテトラメチレングリコール成分との共重合体（Ｂ）とを含有する離型層と、クッション層とを備え、前記離型層の厚さが１５μｍ以下であり、かつ、回路露出フィルムへカバーレイフィルムを加熱プレスにより接着するために用いられる離型フィルム。
【請求項２】
前記離型層中における前記ポリブチレンテレフタレート単独重合体（Ａ）と、前記共重合体（Ｂ）との重量比率（Ａ／Ｂ）がＡ／Ｂ＝８０／２０〜２５／７５である請求項１記載の離型フィルム。
【請求項３】
前記共重合体（Ｂ）中のポリブチレンテレフタレートとポリテトラメチレングリコールとの共重合比率（ＰＢＴ／ＰＴＭＧ）がＰＢＴ／ＰＴＭＧ＝８０／２０〜９０／１０である請求項１または２に記載の離型フィルム。
【手続補正２】
【補正対象書類名】明細書
【補正対象項目名】０００７
【補正方法】変更
【補正の内容】
【０００７】
本発明の離型フィルムは、離型層にポリブチレンテレフタレート単独重合体（Ａ）と、ポリブチレンテレフタレートとポリテトラメチレングリコールとの共重合体（Ｂ）とを併用することで、従前の離型フィルム同様にＣＬフィルムの接着剤がその回路パターン部分へシミ出す量を低減できると共に、ＣＬ接着剤との過度の密着を抑制しさらなる離型性の向上が可能となる。